МАТИРУЮЩЕЕ ВЕЩЕСТВО

1. Матирующее вещество, применимое для получения матированных покрытий, включающее дисперсные неорганические оксиды и воск, нанесенный на дисперсные неорганические оксиды, в котором воск обладает кристалличностью примерно 50% или более.
2. Матирующее вещество по п.1, в котором указанный воск обладает кристалличностью примерно 55% или более.
3. Матирующее вещество по п.1, в котором указанный воск обладает кристалличностью примерно 60% или более.
4. Матирующее вещество по п.1, в котором указанный воск обладает кристалличностью примерно 70% или более.
5. Матирующее вещество по п.1, в котором указанный воск обладает кристалличностью примерно 80% или более.
6. Матирующее вещество по п.1, в котором указанный воск включает полиолефин.
7. Матирующее вещество по п.1, в котором указанный неорганический оксид включает оксид кремния, оксид алюминия, оксид магния, оксид титана, оксид циркония, оксид железа или их смесь.
8. Матирующее вещество по п.1, в котором указанный неорганический оксид обладает средним размером частиц 2-12 мкм.
9. Композиция покрытия, пригодная для получения матированных покрытий, включающая дисперсные неорганические оксиды; воск, нанесенный на дисперсные неорганические оксиды, и компоненты композиции покрытия, в которой воск обладает кристалличностью примерно 50% или более.
10. Композиция покрытия по п.9, в которой указанный воск обладает кристалличностью примерно 60% или более.
11. Композиция покрытия по п.9, в которой указанный воск обладает кристалличностью примерно 70% или более.
12. Композиция покрытия по п.9, в которой указанный воск обладает кристалличностью примерно 80% или более.
13. Матированное покрытие, включающее дисперсные неорганические оксиды и воск, нанесенный на дисперсные неорганические оксиды,
в котором воск обладает кристалличностью примерно 50% или более.
14. Матированное покрытие по п.13, в котором прочность на истирание указанного покрытия, используемого в тесте Табера, составляет менее 10 единиц блеска при 60°.
15. Матированное покрытие по п.13, в котором стойкость к истиранию указанного покрытия, используемого в тесте Табера, составляет менее 5 единиц блеска при 20°.